(57)【要約】【課題】嵩高性とクッション性に優れ、反発性と形態回復性に優れヘタリの少ない柔らかなモールヤーン、および該モールヤーンを用いてなり、その風合いが極めて優れ、嵩高軽量にも拘わらず優れたクッション性を有する織編物を提供すること。【解決手段】花糸として、２成分がサイドバイサイド型または偏心芯鞘型に接合され、少なくとも１成分がポリトリメチレンテレフタレートからなる複合繊維を用い、さらには芯糸を用いてモールヤーンを得る。【選択図】なし【特許請求の範囲】
【請求項１】
花糸と芯糸とを含むモールヤーンであって、
前記花糸が、２成分がサイドバイサイド型または偏心芯鞘型に接合され、少なくとも１成分がポリトリメチレンテレフタレートからなる複合繊維であることを特徴とするモールヤーン。
【請求項２】
前記複合繊維において２成分のうち他の成分がポリエチレンテレフタレートからなる、請求項１に記載のモールヤーン。
【請求項３】
花糸が加工糸である、請求項１または請求項２に記載のモールヤーン。
【請求項４】
花糸の総繊度が２２〜１１００ｄｔｅｘの範囲内である、請求項１〜３のいずれかに記載のモールヤーン。
【請求項５】
芯糸がポリトリメチレンテレフタレート繊維からなる、請求項１〜４のいずれかに記載のモールヤーン。
【請求項６】
芯糸が長繊維または紡績糸からなる、請求項１〜５のいずれかに記載のモールヤーン。
【請求項７】
嵩高性が６．０〜２１．９ｃｍ３／ｇ、かつ反発性が４．６〜２０．１％、かつ回復性が６．３〜２２．７％である、請求項１〜６のいずれかに記載のモールヤーン。
【請求項８】
請求項１〜７のいずれかに記載のモールヤーンを含む織編物。
【発明の詳細な説明】
【技術分野】
【０００１】
本発明は、嵩高性とクッション性に優れ、反発性と形態回復性に優れヘタリの少ない柔らかなモールヤーン、および該モールヤーンを用いてなり、その風合いが極めて優れ、嵩高軽量にも拘わらず優れたクッション性を有する織編物に関する。
【背景技術】
【０００２】
芯糸、芯抑え糸、および花糸からなるモールヤーンは、芯糸と芯抑え糸との間に挟み込んだ花糸が立毛となった糸条であり、その花糸に合成繊維や天然繊維といった種々の繊維が用いられている（例えば、特許文献１参照）。例えば、ポリエステル繊維やアクリル繊維などからなる紡績糸や、フィラメント糸が花糸用に用いられている。
また、花糸に、綿、羊毛、絹のような天然繊維、レーヨンのような再生繊維、アセテートのような半合成繊維を用いて、その繊維の触感や風合を持つ、モールヤーンも作られている。
しかしながら、嵩高性やクッション性の点で十分とはいえなかった。
【先行技術文献】
【特許文献】
【０００３】
【特許文献１】特開２００６−２１９７７１号公報
【発明の概要】
【発明が解決しようとする課題】
【０００４】
本発明は、嵩高性とクッション性に優れ、反発性と形態回復性に優れヘタリの少ない柔らかなモールヤーン、および該モールヤーンを用いてなり、その風合いが極めて優れ、嵩高軽量にも拘わらず優れたクッション性を有する織編物を提供することにある。
【課題を解決するための手段】
【０００５】
本発明者は、花糸として、２成分がサイドバイサイド型または偏心芯鞘型に接合された複合繊維であって少なくとも１成分がポリトリメチレンテレフタレートからなる複合繊維を用いることにより、嵩高性とクッション性に優れ、反発性と形態回復性に優れヘタリの少ない柔らかなモールヤーンが得られることを見出し、さらに鋭意検討を重ねることにより本発明を完成するに至った。
【０００６】
かくして、本発明によれば「花糸と芯糸とを含むモールヤーンであって、前記花糸が、２成分がサイドバイサイド型または偏心芯鞘型に接合され、少なくとも１成分がポリトリメチレンテレフタレートからなる複合繊維であることを特徴とするモールヤーン。」が提供される。
その際、前記複合繊維において２成分のうち他の成分がポリエチレンテレフタレートからなることが好ましい。また、花糸が加工糸であることが好ましい。また、花糸の総繊度が２２〜１１００ｄｔｅｘの範囲内であることが好ましい。また、芯糸がポリトリメチレンテレフタレート繊維からなることが好ましい。また、芯糸が長繊維または紡績糸からなることが好ましい。
本発明のモールヤーンにおいて、嵩高性が６．０〜２１．９ｃｍ３／ｇ、かつ反発性が４．６〜２０．１％、かつ回復性が６．３〜２２．７％であることが好ましい。
また、本発明によれば、前記のモールヤーンを含む織編物が提供される。
【発明の効果】
【０００７】
本発明によれば、嵩高性とクッション性に優れ、反発性と形態回復性に優れヘタリの少ない柔らかなモールヤーン、および該モールヤーンを用いてなり、その風合いが極めて優れ、嵩高軽量にも拘わらず優れたクッション性を有する織編物が得られる。
【図面の簡単な説明】
【０００８】
【図１】実施例４で得られたモールヤーンの断面の図面代用写真である。
【図２】実施例２で得られたモールヤーンの断面の図面代用写真である。
【図３】比較例２で得られたモールヤーンの断面の図面代用写真である。
【図４】比較例３で得られたモールヤーンの断面の図面代用写真である。
【発明を実施するための形態】
【０００９】
以下、本発明について詳しく説明する。
本発明のモールヤーンは、少なくとも花糸と芯糸とを含み、前記花糸が、２成分がサイドバイサイド型または偏心芯鞘型に接合された複合繊維でありかつ少なくとも１成分がポリトリメチレンテレフタレートからなる。
【００１０】
ここで、ポリトリメチレンテレフタレートとは、トリメチレンテレフタレート単位を主たる繰り返し単位とするポリエステルからなる繊維をいい、トリメチレンテレフタレート単位が５０モル％以上、好ましくは７０モル％以上、さらに好ましくは８０モル％以上、特に好ましくは９０モル％以上のものをいう。従って第３成分としての他の酸成分および／またはグリコール成分の合計量が５０モル％以下、好ましくは３０モル％以下、さらに好ましくは２０モル％以下、特に好ましくは１０モル％以下の範囲で含有されたポリトリメチレンテレフタレートを含有する。
【００１１】
ポリトリメチレンテレフタレートは、テレフタル酸またはその機能的誘導体とトリメチレングリコールまたはその機能的誘導体とを、触媒の存在下で適当な反応条件下で縮合させることにより製造される。
【００１２】
添加する第３成分としては、脂肪族ジカルボン酸（シュウ酸、アジピン酸など）、脂環族ジカルボン酸（シクロヘキサンジカルボン酸など）、芳香族ジカルボン酸（イソフタル酸、ソジウムスルホイソフタル酸など）、脂肪族グリコール（エチレングリコール、１，２−プロピレングリコール、テトラメチレングリコールなど）、脂環族グリコール（シクロヘキサングリコールなど）、芳香族ジオキシ化合物（ハイドロキノンビスフェノールＡなど）、芳香族を含む脂肪族グリコ−ル（１，４−ビス（β−ヒドロキシエトキシ）ベンゼンなど）、脂肪族オキシカルボン酸（ｐ−オキシ安息香酸など）などが挙げられる。
【００１３】
前記複合繊維において２成分のうち他の成分がポリエチレンテレフタレートからなることが好ましい。
かかるポリエチレンテレフタレートは３成分を共重合させたものでもよい。また、マテリアルリサイクルまたはケミカルリサイクルされたものでもよい。さらには、特開２００４−２７００９７号公報や特開２００４−２１１２６８号公報に記載されているような、特定のリン化合物及びチタン化合物を含む触媒を用いて得られたものでもよい。
【００１４】
前記のポリトリメチレンテレフタレートやポリエチレンテレフタレートには、微細孔形成剤、カチオン染料可染剤、着色防止剤、熱安定剤、蛍光増白剤、艶消し剤、着色剤、吸湿剤、無機微粒子が１種又は２種以上含まれていてもよい。
前記の複合繊維は、例えば、特開２００９−４６８００号公報に記載された方法により製造することができる。
【００１５】
また、花糸（複合繊維）が加工糸であると、嵩高性とクッション性がさらに向上し好ましい。かかる加工糸としては、仮撚捲縮加工糸、タスラン（登録商標）加工糸、インターレース加工糸、ＤＤＷ加工糸、押込み捲縮加工糸、ニットデニット加工糸などが例示される。なお、仮撚捲縮加工糸は花糸（複合繊維）に常法の仮撚捲縮加工を施すことにより得られる。
【００１６】
かかる花糸（複合繊維）において、総繊度としては、嵩高性とクッション性の点で２２〜１１００ｄｔｅｘ（より好ましくは３０〜６６０ｄｔｅｘ）の範囲内であることが好ましい。また、フィラメント数としては、嵩高性とクッション性の点で２０〜２００本（より好ましくは３０〜１５０本）の範囲内であることが好ましい。
【００１７】
本発明のモールヤーンにおいて、芯糸としては、ポリトリメチレンテレフタレートマルチフィラメント（長繊維）、花糸にポリトリメチレンテレフタレート短繊維からなる紡績糸が好ましい。
その際、芯糸に用いられるポリトリメチレンテレフタレートからなるマルチフィラメントとしては、総繊度が５０〜５５０ｄｔｅｘ、好ましくは１００〜２５０ｄｔｅｘで、総フィラメント数が４５〜６００、好ましくは１００〜５００の延伸マルチフィラメントが用いられる。また、ポリトリメチレンテレフタレートからなる紡績糸としては、単糸繊度が０．５〜５．５ｄｔｅｘ、好ましくは１．１〜２．２ｄｔｅｘで、繊維長が３０〜１２０ｍｍ、好ましくは３８〜５１ｍｍの該短繊維を常法により紡績して得られたものであり、その番手としては１０〜８０、好ましくは２０〜５０、撚り数は９〜３６Ｔ／２．５４ｃｍ、好ましくは１３〜２８Ｔ／２．５４ｃｍである。
【００１８】
本発明のモールヤーンにおいて、さらに花抑え糸が含まれることが好ましい。かかる花抑え糸としては、低融点ポリアミド繊維、ポリエステル系熱可塑性エラストマーからなる低融点弾性ポリエステル繊維などが例示される。
かかる花抑え糸において、総繊度は３０〜１００ｄｔｅｘが好ましい。また、フィラメント数は５〜５０本が好ましい。また、融点としては１００〜１４０℃が好ましい。
【００１９】
モールヤーンの製造方法としては、公知の方法でよい。すなわち、芯糸と芯抑え糸との間に、所定の長さの花糸用糸条を挟みこみ、花糸用糸条の切断と、芯糸、花抑え糸の撚り合わせとを行い、巻き上げるという通常の方法で行えばよい。
得られたモールヤーンは、低融点の花抑え糸により融着を生じさせるために、通常の方法で湿熱処理、あるいは乾熱処理すればよい。
この際の熱処理温度は、通常、１３０〜１８０℃、好ましくは１５０〜１６０℃である。
【００２０】
かくして得られたモールヤーンは、前記の構成を有するので、嵩高性とクッション性に優れ、反発性と形態回復性に優れヘタリの少ない柔らかなモールヤーンである。
ここで、嵩高性が６．０〜２１．９ｃｍ３／ｇ（より好ましくは８．１〜１８．３ｃｍ３／ｇ）であることが好ましい。また、反発性が４．６〜２０．１％（より好ましくは６．６〜１６．８％）であることが好ましい。また、回復性が６．３〜２２．７％（より好ましくは８．４〜１８．９％）であることが好ましい。
【００２１】
かかるモールヤーンは、編工程や織工程などの工程を経て、織編物とすることができる。かかる織編物の組織は特に限定されない。例えば、よこ編組織としては、平編、ゴム編、両面編、パール編、タック編、浮き編、片畔編、レース編、添え毛編等が例示される。たて編組織としては、シングルデンビー編、シングルアトラス編、ダブルコード編、ハーフ編、ハーフベース編、サテン編、ハーフトリコット編、裏毛編、ジャガード編等などが例示される。織物組織としては、平織、綾織、朱子織等の三原組織、変化組織、たて二重織、よこ二重織等の片二重組織、たてビロードなどが例示される。もちろん、これらに限定されない。層数も単層でもよいし、２層以上の多層でもよい。
【００２２】
さらには、織編物に染色加工を施してもよい。カレンダー加工（加熱加圧加工）やエンボス加工を施してもよい。さらに、常法の起毛加工、撥水加工、さらには、紫外線遮蔽あるいは制電剤、抗菌剤、消臭剤、防虫剤、蓄光剤、再帰反射剤、マイナスイオン発生剤等の機能を付与する各種加工を付加適用してもよい。
【００２３】
かかる織編物は、その風合いが極めて優れ、嵩高軽量にも拘わらず優れたクッション性を有する。
かかる織編物は、衣料（例えば、紳士衣料、婦人衣料、スポーツウエア）のほか、インテリア（カーテン、クッション、ソファ地、カーペットなど）、ヘルスケア用品（サポーター、ベッドシーツなど）寝装品（毛布など）などの用途にも好適に用いられる。
【実施例】
【００２４】
以下、実施例をあげて本発明を詳細に説明するが、本発明はこれらによって何ら限定されるものではない。なお、実施例中の各物性は下記の方法により測定したものである。
【００２５】
（１）繊度
繊度（ｄｔｅｘ）はＪＩＳ  Ｌ−１０１３により測定した。
【００２６】
（２）嵩高性
嵩高性［Ｔｂｕｌ］（ｃｍ３／ｇ）は次式より求めた。
嵩高性［Ｔｂｕｌ］＝Ｖ／Ｗ
式中、Ｖはテストかせ取りした時の体積、Ｗはテストかせ取りした時の重量であり、Ｖは次式より求めた（小数点以下第二位を四捨五入）。
Ｖ＝３．１４×Ｒ２×Ｌ
なお、式中のＲは、走査型電子顕微鏡（ＳＥＭ）を用いて、モールヤーンの、芯糸に対し垂直方向の断面長を１０カ所で測定した際の平均値の半分の値であり、Ｌはかせの長さである。
【００２７】
（３）反発性
測定用シリンダー（内径１０ｃｍ）内に一定重量（１００ｇ）の試料を入れ、上部から重荷重１００ｇ（９８０ｍＮ）を乗せてから一定時間経過後の高さより、反発性を測定した。
反発性［Ｔｒｅｖ］（％）は次式より求めた（小数点以下第二位を四捨五入）。
反発性［Ｔｒｅｖ］＝（ｈ２−ｈ１）／ｈ１×１００
ただし、ｈ１は、荷重１００ｇ負荷で１０分経過時の高さであり、ｈ２は、荷重１００ｇを取り除いてすぐの高さである。
【００２８】
（４）回復性
測定用シリンダー（内径１０ｃｍ）内に一定重量１００ｇ（９８０ｍＮ）の試料を入れ、上部から重荷重１００ｇ（９８０ｍＮ）を取り除いてから一定時間経過後の高さより、回復性を測定した。
回復性［Ｔｒｅｓ］（％）は次式より求めた（小数点以下第二位を四捨五入）。
回復性［Ｔｒｅｓ］＝（ｈ３−ｈ１）／ｈ１×１００
ただし、ｈ１は、荷重１００ｇ負荷で１０分経過時の高さであり、ｈ３は、荷重１００ｇ（９８０ｍＮ）を取り除き１時間経過した後の時の高さである。
【００２９】
［実施例１］
花糸として、特開２００９−４６８００号公報の実施例１に記載された方法において総繊度とフィラメント数だけを変えて、総繊度７５ｄｔｅｘ／３６フィラメントの、２成分がいずれもポリトリメチレンテレフタレートである、サイドバイサイド型複合繊維を得た。
一方、芯糸としてポリトリメチレンテレフタレートからなる紡績糸（番手４０／２）を用意した。また、芯抑え糸として低融点ポリアミド繊維（東レ（株）製商品名「エルダー」５５ｄｔｅｘ／１０フィラメント、融点１１０〜１２０℃）を用意した。
次いで、これら花糸、芯糸、芯抑え糸を用い、常法によりモールヤーンを作製した。得られたモールヤーンにおいて、嵩高性は１２．２ｃｍ３／ｇ、反発性は１１．２％、回復性は１２．６％であり、嵩高性とクッション性に優れ、反発性と形態回復性に優れヘタリの少ない柔らかで、心地よい伸縮のあるモールヤーンが得られた。
また、通常の方法で染色し平編みにしたところ、その風合いが極めて優れ、嵩高軽量にも拘わらず優れたクッション性を有するものであった。
【００３０】
［実施例２］
花糸として、特開２００９−４６８００号公報の実施例２４に記載された方法において総繊度とフィラメント数だけを変えて、総繊度７５ｄｔｅｘ／３６フィラメントの、ポリトリメチレンテレフタレート成分とポリエチレンテレフタレート成分とがサイドバイサイド型に接合された複合繊維を得た。これ以外は実施例１と同様にした。
得られたモールヤーンにおいて、嵩高性は１２．２ｃｍ３／ｇ、反発性は８．２％、回復性は８．９％であり、嵩高性とクッション性に優れ、反発性と形態回復性に優れヘタリの少ない柔らかで、心地よい伸縮のあるモールヤーンが得られた。
また、通常の方法で染色し平編みにしたところ、その風合いが極めて優れ、嵩高軽量にも拘わらず優れたクッション性を有するものであった。
【００３１】
［実施例３］
花糸として、特開２００９−４６８００号公報の実施例１に記載された方法において総繊度とフィラメント数だけを変えて、総繊度７５ｄｔｅｘ／３６フィラメントの、２成分がいずれもポリトリメチレンテレフタレートである、サイドバイサイド型複合繊維を得た後、常法により仮撚捲縮加工を施し仮撚捲縮加工糸とした。これ以外は実施例１と同様にした。
得られたモールヤーンにおいて、嵩高性は１４．７ｃｍ３／ｇ、反発性は１３．５％、回復性は１５．２％であり、嵩高性とクッション性に優れ、反発性と形態回復性に優れヘタリの少ない柔らかで、心地よい伸縮のあるモールヤーンが得られた。
また、通常の方法で染色し平編みにしたところ、その風合いが極めて優れ、嵩高軽量にも拘わらず優れたクッション性を有するものであった。
【００３２】
［実施例４］
花糸として、特開２００９−４６８００号公報の実施例２４に記載された方法において総繊度とフィラメント数だけを変えて、総繊度７５ｄｔｅｘ／３６フィラメントの、ポリトリメチレンテレフタレート成分とポリエチレンテレフタレート成分とがサイドバイサイド型に接合された複合繊維を得た後、常法により仮撚捲縮加工を施し仮撚捲縮加工糸とした。これ以外は実施例２と同様にした。
得られたモールヤーンにおいて、嵩高性は１４．６ｃｍ３／ｇ、反発性は９，９％、回復性は１０．７％であり、嵩高性とクッション性に優れ、反発性と形態回復性に優れヘタリの少ない柔らかで、心地よい伸縮のあるモールヤーンが得られた。
また、通常の方法で染色し平編みにしたところ、その風合いが極めて優れ、嵩高軽量にも拘わらず優れたクッション性を有するものであった。
【００３３】
［比較例１］
実施例１において、花糸としてポリトリメチレンテレフタレートからなる単一成分フィラメント（７５ｄｔｅｘ／３６フィラメント）を用いること以外は実施例１と同様にした。
得られたモールヤーンにおいて、嵩高性は８．０ｃｍ３／ｇ、反発性は４．２％、回復性は１０．５％であった。反発性に優れなかった。
【００３４】
［比較例２］
芯糸、花糸ともに部分配向糸を延伸すると同時に摩擦仮撚加工を行ったポリエチレンテレフタレートフィラメント（芯糸１５０ｄｔｅｘ／４８フィラメント、花糸７５ｄｔｅｘ／３６フィラメント）の仮撚加工糸を用い、芯抑え糸に融着性ポリアミド繊維を用い常法でモールヤーンを作製した。
得られたモールヤーンにおいて、反発性は２．５％、回復性は２．８％であった。風合いが硬く、伸びがほとんどなく、しかも、反発性と形態回復性にも優れなかった。
【００３５】
［比較例３］
常法により部分配向糸を延伸と同時に摩擦仮撚加工を行ったポリエチレンテレフタレートフィラメントの１５０ｄｔｅｘ／４８フィラメントの仮撚加工糸を作成した。
得られた仮撚加工糸は、嵩高性は５．５ｃｍ３／ｇ、反発性は１．８％、回復性は２．１％であった。風合いが固く、伸びがほとんどなく、しかも嵩高性、反発性、形態回復性のいずれも優れなかった。
【産業上の利用可能性】
【００３６】
本発明によれば、嵩高性とクッション性に優れ、反発性と形態回復性に優れヘタリの少ない柔らかなモールヤーン、および該モールヤーンを用いてなり、その風合いが極めて優れ、嵩高軽量にも拘わらず優れたクッション性を有する織編物が提供され、その工業的価値は極めて大である。
【図１】
2018048412.tif 000002
【図２】
2018048412.tif 000003
【図３】
2018048412.tif 000004
【図４】
2018048412.tif 000005